КОМПОЗИЦИЯ ЭЛЕКТРООСАЖДАЕМОГО ПОКРЫТИЯ, ВКЛЮЧАЮЩАЯ СИЛАН И ИТТРИЙ

1. Композиция электроосаждаемого покрытия, включающая (i) пленкообразующий полимер, (ii) ингибитор коррозии и (iii) силан, который не содержит ненасыщенной по типу этилена двойной связи.
2. Композиция электроосаждаемого покрытия по п.1, в которой ингибитор коррозии включает редкоземельный металл, лантанид или их комбинации.
3. Композиция электроосаждаемого покрытия по п.2, в которой ингибитор коррозии представляет собой иттрий.
4. Композиция электроосаждаемого покрытия по п.1, в которой (ii) ингибитор коррозии составляет ≤5 мас.% общей массы твердой смолы композиции электроосаждаемого покрытия.
5. Композиция электроосаждаемого покрытия по п.1, в которой (iii) силан составляет ≤5 мас.% общей массы твердой смолы композиции электроосаждаемого покрытия.
6. Композиция электроосаждаемого покрытия по п.1, в которой композиция электроосаждаемого покрытия дополнительно включает силан, который содержит ненасыщенную по типу этилена двойную связь.
7. Композиция электроосаждаемого покрытия по п.1, в которой силан содержит функциональную группу, включающую амино, эпокси, тиол или их комбинации.
8. Композиция электроосаждаемого покрытия по п.1, в которой композиция электроосаждаемого покрытия дополнительно включает висмут, медь, цинк, серебро, цирконий или их комбинации.
9. Композиция электроосаждаемого покрытия по п.1, в которой (i) пленкообразующий полимер содержит реакционноспособные функциональные группы, и в которой композиция электроосаждаемого покрытия дополнительно включает (iv) сшивающий агент, который является реакционноспособным по отношению к реакционноспособным функциональным группам компонента (i).
10. Композиция электроосаждаемого покрытия по п.9, которая дополнительно включает катализатор отверждения.
11. Композиция электроосаждаемого покрытия по п.10, в которой катализатор отверждения включает оловоорганическое соединение, бициклический гуанидин или их комбинации.
12. Подложка с нанесенным покрытием из композиции электроосаждаемого покрытия по п.1.
13. Подложка по п.12, в которой указанная подложка предварительно не обработана фосфатным раствором или раствором циркония для предобработки до нанесения на подложку композиции электроосаждаемого покрытия.
14. Подложка по п.12, в которой указанная подложка предварительно обработана фосфатным раствором или раствором циркония для предобработки до нанесения на подложку композиции электроосаждаемого покрытия.
15. Подложка по п.12, в которой указанная подложка содержит сталь, оцинкованную сталь или алюминий.
16. Композиция электроосаждаемого покрытия, состоящая по существу из (i) пленкообразующего полимера, включающего реакционноспособные функциональные группы, (ii) иттрия, (iii) силана, который не содержит ненасыщенной по типу этилена двойной связи; (iv) сшивающего агента, который является реакционноспособным по отношению к реакционноспособным функциональным группам пленкообразующего полимера; и (v) катализатора.
17. Композиция электроосаждаемого покрытия по п.16, давление нарушения адгезии которой после нанесения на подложку и после отверждения при тестировании адгезии PATTI, по меньшей мере, на 100 фунтов на кв.дюйм больше, чем давление нарушения адгезии композиции электроосаждаемого покрытия, которая не содержит (ii) иттрий и (iii) силан.
18. Композиция электроосаждаемого покрытия по п.16, в которой силан содержит функциональную группу, включающую амино, эпокси, тиол или их комбинации.
19. Композиция электроосаждаемого покрытия по п.1, в которой силан представляет собой аминосилан.
20. Композиция электроосаждаемого покрытия, включающая (i) пленкообразующий полимер, (ii) иттрий и (iii) аминосилан.
21. Композиция электроосаждаемого покрытия по п.20, в которой аминосилан содержит функциональную группу.
22. Композиция электроосаждаемого покрытия по п.20, давление нарушения адгезии которой после нанесения на подложку и после отверждения при тестировании адгезии PATTI, по меньшей мере, на 100 фунтов на кв.дюйм больше, чем давление нарушения адгезии композиции электроосаждаемого покрытия, которая не содержит (ii) иттрий и (iii) аминосилан.
23. Композиция электроосаждаемого покрытия по п.20, в которой (i) пленкообразующий полимер содержит реакционноспособные функциональные группы и в которой композиция электроосаждаемого покрытия дополнительно включает (iv) сшивающий агент, который является реакционноспособным по отношению к реакционноспособным функциональным группам компонента (i).
24. Композиция электроосаждаемого покрытия по п.23, в которой композиция электроосаждаемого покрытия дополнительно включает (v) катализатор.
25. Композиция электроосаждаемого покрытия по п.24, в которой катализатор включает оксид дибутилолова, бициклический гуанидин или их комбинации.
26. Подложка с нанесенным покрытием из композиции электроосаждаемого покрытия по п.20.